(57)【要約】【課題】膜質のばらつきを減少して優れた膜を形成することが可能な気相反応成長装置および気相反応成長方法を提供する。【解決手段】処理装置１は、基板保持部材としてのサセプタ５と原料供給部材としてのガス供給部材１２と加熱部材としてのＵＶランプ１１と波長規制部材としてのフィルタ１３とを備える。サセプタ５は半導体基板７を保持する。ガス供給部材１２は、サセプタ５に保持された半導体基板７に膜を成長させるための原料ガスを供給する。ＵＶランプ１１は、サセプタ５に保持される半導体基板７にエネルギー線（紫外線）を照射することで表面を加熱する。波長規制部材（フィルタ１３）は、半導体基板７に照射されるエネルギー線の波長を規制する。【選択図】図１
2008205427.tif 000002
【特許請求の範囲】
【請求項１】
処理対象物である半導体基板を保持する基板保持部材と、
前記基板保持部材に保持された前記半導体基板に膜を成長させるための原料ガスを供給する原料供給部材と、
前記基板保持部材に保持される前記半導体基板にエネルギー線を照射することで前記半導体基板を加熱する加熱部材と、
前記半導体基板に照射される前記エネルギー線の波長を規制する波長規制部材とを備える、気相反応成長装置。
【請求項２】
前記加熱部材は、前記基板保持部材に保持される前記半導体基板の表面に前記エネルギー線を照射することで前記表面を加熱し、
前記波長規制部材は、前記半導体基板の前記表面に照射される前記エネルギー線の波長を規制する、請求項１に記載の気相反応成長装置。
【請求項３】
前記波長規制部材は、前記半導体基板の前記表面上に成長する膜に対する前記エネルギー線の吸収係数が５００ｃｍ-1以上となるように、前記エネルギー線の波長を規制するものである、請求項２に記載に気相反応成長装置。
【請求項４】
前記半導体基板はＧａＮを含み、
前記原料供給部材は、前記原料ガスとして、ＡｌＧａＮ膜を成長させるために用いられるガスを前記半導体基板の前記表面に対向する領域に供給する、請求項２または３に記載の気相反応成長装置。
【請求項５】
前記半導体基板の前記表面に照射される前記エネルギー線は、波長が４２０ｎｍ以下の成分を含む、請求項４に記載の気相反応成長装置。
【請求項６】
前記半導体基板の前記表面の温度を測定する測温部材をさらに備える、請求項２〜５のいずれか１項に記載の気相反応成長装置。
【請求項７】
前記測温部材によって測定される前記半導体基板の前記表面の温度データに基づいて、前記加熱部材から照射される前記エネルギー線の照射量を調整する制御部材をさらに備える、請求項６に記載の気相反応成長装置。
【請求項８】
前記基板保持部材側から前記半導体基板を加熱するための補助加熱部材をさらに備える、請求項２〜７のいずれか１項に記載の気相反応成長装置。
【請求項９】
前記基板保持部材に保持される前記半導体基板の表面および裏面に前記エネルギー線を照射することで前記表面および前記裏面を加熱し、
前記波長規制部材は、前記半導体基板の前記表面および前記裏面に照射される前記エネルギー線の波長を規制する、請求項１に記載の気相反応成長装置。
【請求項１０】
前記半導体基板は、化合物半導体基板である、請求項９に記載の気相成長装置。
【請求項１１】
前記加熱部材はＵＶランプである、請求項１〜１０のいずれか１項に記載の気相反応成長装置。
【請求項１２】
処理対象物である半導体基板を準備する工程と、
前記半導体基板に波長が規制されたエネルギー線を照射しながら、前記半導体基板上に膜を成長させるための原料ガスを供給する成膜工程とを備える、気相反応成長方法。
【請求項１３】
前記成膜工程では、前記半導体基板の表面に前記波長が規制された前記エネルギー線を照射しながら、前記半導体基板の前記表面と対向する領域に、前記表面上に膜を成長させるための原料ガスを供給する、請求項１２に記載の気相反応成長方法。
【請求項１４】
前記成膜工程では、前記半導体基板の表面および裏面に前記波長が規制された前記エネルギー線を照射しながら、前記半導体基板の前記表面と対向する領域に、前記表面上に膜を成長させるための原料ガスを供給する、請求項１２に記載の気相反応成長方法。
【請求項１５】
前記準備する工程では、前記半導体基板として化合物半導体基板を準備する、請求項１４に記載の気相成長方法。
【発明の詳細な説明】
【技術分野】
【０００１】
この発明は、気相反応成長装置および気相反応成長方法に関し、より特定的には、基板の表面に気相反応成長法を用いて膜を形成する気相反応成長装置および気相反応成長方法に関する。
【背景技術】
【０００２】
従来、半導体基板の表面にＣＶＤ法（Ｃｈｅｍｉｃａｌ  Ｖａｐｏｒ  Ｄｅｐｏｓｉｔｉｏｎ法）などの気相反応成長法を用いて膜を形成する気相反応成長装置（以下、成膜装置ともいう）および気相反応成長方法（以下、成膜方法ともいう）が知られている（たとえば、特許文献１〜４参照）。たとえば、特開平３−２８７７７０号公報（特許文献１）では、半導体基板を搭載したサセプタにヒータを埋め込み、当該ヒータからの熱によって半導体基板全体を裏面側（サセプタと接触した裏面側）から加熱した状態で成膜を行なうことが開示されている。また、特開平８−１４８４８０号公報（特許文献２）では、成膜時に、半導体基板の上面側および下面側の両方にヒータを配置して、半導体基板全体を両面から加熱している。また、特開平８−２６４４７２号公報（特許文献３）では、半導体基板の表面に対向する位置に加熱ランプを配置して、成膜時に当該加熱ランプからの光の照射により半導体基板全体を加熱している。また、特開２００１−１５６００８号公報（特許文献４）では、複数の半導体基板を囲むように加熱ランプを配置し、成膜時に当該加熱ランプからの光の照射により半導体基板全体を加熱している。
【特許文献１】特開平３−２８７７７０号公報
【特許文献２】特開平８−１４８４８０号公報
【特許文献３】特開平８−２６４４７２号公報
【特許文献４】特開２００１−１５６００８号公報
【発明の開示】
【発明が解決しようとする課題】
【０００３】
上述した従来の成膜装置および成膜方法では、ヒータや加熱ランプを用いて赤外線領域を含む広い範囲の輻射エネルギーを利用した加熱方法を採用している。このため、以下の理由により、半導体基板の特性のばらつきにより加熱のばらつきが生じた結果、半導体基板上に成長させる膜の膜質にばらつきが生じ、膜質の性能が悪いという問題があった。
【０００４】
一般的に、処理対象物である半導体基板はその表面状態、厚み、キャリア濃度および不純物準位などが均一ではない。そのため、加熱する半導体基板の特性によって赤外線領域のエネルギーの吸収率が変わってくる。したがって、半導体基板毎においてまたは半導体基板の面内において、加熱される温度にばらつきが生じてしまう。その結果、半導体基板上に成長（形成）する膜の膜質にばらつきが生じるという問題があった。
【０００５】
また、加熱される温度にばらつきが生じると、ある部分においては適切な温度に加熱されていても他の部分では適切な温度で加熱されているとは限らない。また、半導体基板上に成長する膜の膜質を向上するために、半導体基板または半導体基板上に形成される膜について選択的に加熱することが望まれる場合もあるが、上記特許文献１〜３では半導体基板を全体的に加熱しているので、半導体基板の特性のばらつきにより全体的に加熱のばらつきが生じる。その結果、半導体基板上に成長させる膜の性能が悪いという問題があった。
【０００６】
この発明は、上記のような課題を解決するためになされたものであり、この発明の目的は、半導体基板の特性のばらつきによる加熱のばらつきを抑制して、膜質のばらつきを減少して優れた膜を形成することが可能な気相反応成長装置および気相反応成長方法を提供することである。
【課題を解決するための手段】
【０００７】
この発明に従った気相反応成長装置は、基板保持部材と、原料供給部材と、加熱部材と、波長規制部材とを備える。基板保持部材は、処理対象物である半導体基板を保持する。原料供給部材は、基板保持部材に保持された半導体基板に膜を成長させるための原料ガスを供給する。加熱部材は、基板保持部材に保持される半導体基板にエネルギー線を照射することで半導体基板を加熱する。波長規制部材は、半導体基板に照射されるエネルギー線の波長を規制する。
【０００８】
この場合、波長規制部材によってエネルギー線の波長を規制することによって、半導体基板または半導体基板上に形成される膜におけるエネルギー線の吸収状態を任意に調整することができる。たとえば、半導体基板の任意の部分において吸収係数が大きくなるようにエネルギー線の波長を波長規制部材によって調整することで、この部分に吸収されるエネルギー線の量を多くすることができる。すなわち、半導体基板の特性のばらつきによる加熱のばらつきを抑制して、選択的に半導体基板にエネルギー線を照射することができる。また、半導体基板の特性のばらつきによる加熱のばらつきを抑制して、半導体基板全体を均一に加熱することもできる。したがって、吸収される波長領域について部分的にばらつきを有する半導体基板をこの吸収のばらつきによる加熱状態のばらつきを抑制して適切な状態で加熱することにより、形成される膜の膜質を改善することが可能になり、かつ膜質のばらつきを減少することができる。
【０００９】
なお、ここで気相反応成長装置とは、膜を成長させるための成膜材料（原料）を気体の状態で供給し、気体状態の当該原料から任意の方法で所定の膜を成長させる装置を意味し、たとえばＣＶＤ装置などの成膜装置が挙げられる。
【００１０】
この発明に従った気相反応成長方法は、処理対象物である半導体基板を準備する工程と、成膜工程とを備える。成膜工程では、半導体基板に波長が規制されたエネルギー線を照射しながら、半導体基板上に膜を成長させるための原料ガスを供給する。
【００１１】
この場合、エネルギー線の波長を規制することで半導体基板または半導体基板上に形成される膜におけるエネルギー線の吸収状態を任意に調整することができるので、エネルギー線の照射により半導体基板を選択的に加熱することができる。また、半導体基板の特性のばらつきによる加熱のばらつきを抑制して、半導体基板全体を均一に加熱することもできる。したがって、半導体基板の特性のばらつきによる加熱のばらつきを抑制して、吸収される波長領域について部分的にばらつきを有する半導体基板を加熱状態のばらつきを抑制して適切な状態で加熱することにより、形成される膜の膜質を改善することが可能になり、かつ膜質のばらつきを減少することができる。
【発明の効果】
【００１２】
このように、本発明によれば、波長規制部材によってエネルギー線の波長を規制することによって、半導体基板におけるエネルギー線の吸収状態を任意に調整することができる。したがって、吸収される波長領域について部分的にばらつきを有する半導体基板を加熱状態のばらつきを抑制して適切な状態で加熱することにより、形成される膜の膜質を改善することが可能になり、かつ膜質のばらつきを減少することができる。
【発明を実施するための最良の形態】
【００１３】
次に図面を用いて、本発明の実施の形態および実施例について説明する。なお、以下の図面において同一または相当する部分には同一の参照番号を付しその説明は繰返さない。
【００１４】
（実施の形態１）
図１は、本発明に従った気相反応成長装置の一例である処理装置の実施の形態１を示す断面模式図である。図１を参照して、本発明に従った処理装置の実施の形態１を説明する。
【００１５】
図１を参照して、処理装置１は、石英などの透明部材からなる反応管２と、当該反応管２の内部に保持され、処理対象物である半導体基板７を保持するためのサセプタ５と、半導体基板７の表面に形成される膜の原料ガスを反応管２の内部に供給するためのガス供給部材１２と、サセプタ５と対向する領域であって反応管２の外部（上部）に配置されたＵＶランプ１１と、当該ＵＶランプ１１と反応管２との間に配置されたフィルタ１３と、サセプタ５の裏面側に配置されたヒータ９とを備える。フィルタ１３はＵＶランプ１１から照射されるエネルギー線としての紫外線の波長を規制する（具体的には、フィルタ１３に入射する紫外線のうち、特定の波長成分を吸収する一方、他の波長成分を透過させる）機能を有する。フィルタ１３としては、たとえば、光学積層薄膜による長波長カットフィルタなどを用いることができる。当該長波長カットフィルタの構造例としては、たとえばＮｓｕｂ／（ＨＬ）mＨ／Ｎ0といった構造を用いることができる。なお、Ｎｓｕｂはフィルタの基板を意味する。また、Ｈは高屈折率薄膜を意味する。また、Ｌは低屈折率薄膜（上記高屈折率薄膜より屈折率の低い薄膜）を意味する。また、Ｎ0は外気雰囲気（たとえば真空、Ｈ2（水素ガス雰囲気）、Ｎ2（窒素ガス雰囲気）など）を意味する。また、ｍは積層した膜数（積層数）を意味する。つまり、上述したＮｓｕｂ／（ＨＬ）mＨ／Ｎ0で示される長波長カットフィルタの構成は、基板上に高屈折率薄膜と低屈折率薄膜とが交互にそれぞれｍ層づつ積層し、当該積層構造上にさらに高屈折率薄膜が１層積層され、当該高屈折率薄膜上は外気雰囲気となっている構造となる。また、フィルタ１３において規制する波長（この例では反射する波長）は、たとえば積層膜数を適切に設定し、高屈折率薄膜(Ｈ)と低屈折率薄膜(Ｌ)の膜厚を屈折率に応じて適切に配分・設定する、といった方法で任意に変更できる。
【００１６】
また、フィルタ１３により波長が規制された紫外線のピーク波長（最も強度の高い波長成分の波長）は、形成される膜や半導体基板の材料に応じて任意に決定することができる。たとえば、半導体基板７としてＧａＮ基板を用い、当該半導体基板上にＡｌＧａＮ膜（ＡｌｘＧａ(１−ｘ)Ｎ（０＜ｘ≦１）膜）を形成する場合、フィルタ１３として、高屈折率薄膜（Ｈ）としてＨｆＯ2、ＭｇＯなど、低屈折率薄膜（Ｌ）としてＳｉＯ2、Ｙ2Ｏ3などを用い、積層膜数を適切に設定し、積層膜厚を屈折率に応じて適切に配分・設定することにより、フィルタ１３を透過して半導体基板７に照射される紫外線の波長の大部分を４２０ｎｍ以下にすることができる。また、この場合、紫外線のピーク波長を３１０ｎｍ以上３７０ｎｍ以下といった波長範囲に入る値とすることもできる。また、この場合、形成されるＡｌＧａＮ膜に対する当該紫外線の吸収係数は５００ｃｍ−１以上１０００ｃｍ−１以下程度となる。そして、この場合、ＵＶランプ１１への投入電力量を調整することにより、半導体基板７の表面温度をたとえば１３００℃程度とすることができる。
【００１７】
また、半導体基板７および形成される膜の材質の組合せの他の例としては、たとえばＩｎＮ基板上のＧａＮ薄膜、ＩｎＧａＮ薄膜などがあり、そのときのフィルタ１３としては、先に挙げたものの他、高屈折率薄膜（Ｈ）として例えばＣｅＯ2、Ｌａ2Ｏ3、ＴｉＯ2、ＺｒＯ2などを材質として用いることができる。この場合、紫外線の波長の大部分は例えば４５０ｎｍ以下とすることができ、また、紫外線のピーク波長を４２０ｎｍとすることができる。
【００１８】
また、半導体基板７および形成される膜の材質の組合せのさらに他の例としては、たとえばＧａＡｓ基板上のＡｌＧａＡｓ薄膜などがあり、そのときのフィルタ１３としては、先に挙げたものの他、高屈折率薄膜（Ｈ）としてたとえばＣｄＳ、Ｎｄ2Ｏ3、Ｐｒ2Ｏ3、ＳｉＯ、ＺｎＳｅなどを材質として用いることができる。この場合、紫外線の波長の大部分はたとえば８００ｎｍ以下とすることができ、また、紫外線のピーク波長を９００ｎｍとすることができる。
【００１９】
また、ガス供給部材１２としては、従来公知の任意の構成の装置を用いることができる。たとえば、原料ガスを蓄積しているタンクと、当該タンクから反応管２へ原料ガスを移送する配管と、配管の経路途中に配置されたマスフローコントローラなどの流量制御部材および原料ガスの供給の開始／停止を制御するための弁などからガス供給部材１２は構成されていてもよい。
【００２０】
また、ヒータ９は、反応管２の外側であってサセプタ５の裏面と対向する位置に配置されている。ヒータ９としては、電熱ヒータなど従来公知の任意の加熱装置を用いることができる。
【００２１】
次に、図２を参照しながら、本発明に従った気相反応成長方法の一例としての、図１に示した処理装置１を用いて半導体基板７の表面に膜を形成する成膜方法を説明する。図２は、図１に示した処理装置を用いた成膜方法を説明するためのフローチャートである。
【００２２】
図２に示すように、本発明に従った成膜方法では、まず基板準備工程（Ｓ１０）を実施する。基板準備工程（Ｓ１０）では、反応管２の内部においてサセプタ５上に半導体基板７を配置する。その後、反応管２の内部の雰囲気の圧力を所定の値に制御する。このような圧力の制御は、反応管２に接続された図示しない圧力調整部材によって行なうことができる。このような圧力調整部材は、従来公知の任意の構成を採用することができる。たとえば、圧力調整部材として、反応管２に接続された配管、当該配管に接続された排気ポンプ、配管の経路上に配置された開閉弁などからなる装置を用いることができる。
【００２３】
次に、エネルギー線を照射しながら原料ガスを供給する成膜工程（Ｓ２０）を実施する。この成膜工程（Ｓ２０）では、具体的には、まずＵＶランプ１１に電力を供給することにより、ＵＶランプ１１から紫外線を反応管２に向けて照射する。当該紫外線は、フィルタ１３によって特定の波長成分がカットされ、所定の波長成分を有する（所定のピーク波長を有する）波長が規制された紫外線となって、反応管２の内部の半導体基板７の表面に照射される。また、同時にヒータ９にも電力が供給され、サセプタ５を介して半導体基板７を裏面側から加熱する。ただし、このヒータ９による半導体基板７の加熱は、半導体基板７の表面温度をＵＶランプ１１からの紫外線の照射によって安定して成膜温度に保つことが出来る程度であればよい。
【００２４】
ここで、半導体基板７の表面は波長が規制された紫外線の照射により加熱されているので、半導体基板７の表面近傍および形成される膜の表面近傍のみに当該紫外線の大部分を吸収させることができる。このため、半導体基板７の表面近傍および形成される膜の表面近傍のみを効果的に加熱することができる。そのため、半導体基板７の表面近傍の温度を、（半導体基板７の融点に近いような）高温とすることができる。
【００２５】
そして、半導体基板７の表面の温度が所定の温度になった状態で、図１の矢印で示すように、ガス供給部材１２により反応管２の内部に原料ガスを供給する。この結果、加熱された半導体基板７の表面において原料ガスから所定の膜が成長する。このように、本実施の形態では、成膜反応が起こる部分（半導体基板７の表面近傍）のみを高温に加熱するので、半導体基板７全体またはその一部が熱で溶融、または軟化するといった問題の発生を防ぐことができる。そのため、半導体基板７の表面近傍（表面層）におけるエネルギー線の吸収状態を任意に調整することができるので、半導体基板７の表面に良好な膜質の膜を形成することができる。
【００２６】
（実施の形態２）
図３は、本発明に従った気相反応成長装置の一例である処理装置の実施の形態２を示す断面模式図である。図３を参照して、本発明に従った処理装置の実施の形態２を説明する。
【００２７】
図３を参照して、処理装置１は、基本的には図１に示した処理装置と同様の構成を備えるが、フィルタとして作用する部材の構成が異なる。すなわち、図３に示した処理装置１では、図１の処理装置１のフィルタ１３に対応する構成として、反応管２の上部表面（ＵＶランプ１１と対向する外周表面）に形成された表面処理層１５が形成されている。当該表面処理層１５としては、たとえば長波長カットフィルタの薄膜部分と同様の材質・構造、を用いることができる。また、当該表面処理層１５を形成する方法としては、真空蒸着など、任意の方法を用いることができる。
【００２８】
このような構成の処理装置１によっても、図１に示した処理装置１と同様の効果を得ることが出来る。さらに、フィルタとして表面処理層１５を利用するので、図１に示したようにフィルタ１３を反応管２とは独立した別部材として配置する場合より、処理装置１のサイズを小さくできる。
【００２９】
（実施の形態３）
図４は、本発明に従った気相反応成長装置の一例である処理装置の実施の形態３を示す断面模式図である。図４を参照して、本発明に従った処理装置の実施の形態３を説明する。
【００３０】
図４を参照して、処理装置１は基本的には図１に示した処理装置１と同様の構成を備えるが、図１の処理装置１におけるフィルタ１３に対応する構成およびＵＶランプ１１の構成が異なっている。具体的には、図４に示した処理装置１では、ＵＶランプ１１の下面にフィルタ１７が直接接続されている。また、ＵＶランプ１１にはその内部にＵＶランプ１１を冷却するための冷却材２０が流れる冷却材流路１９が形成されている。当該冷却材流路１９は、ＵＶランプ１１の外部に配置された図示しない熱交換器に接続される。当該熱交換器においては、ＵＶランプ１１において吸熱することにより温度が上昇した冷却材２０が、外部の空気などと熱交換することにより冷却される。そして、冷却された冷却材２０は、再びＵＶランプ１１へ還流される。冷却材２０としては、従来公知の任意の液体または気体を用いることができる。また、熱交換器の構成としても、従来公知の任意の構成を用いることができる。
【００３１】
図４に示した処理装置１によっても、図１に示した処理装置と同様の効果を得ることが出来る。そして、図４に示した冷却材流路１９をＵＶランプ１１が備えることにより、ＵＶランプ１１において半導体基板７の表面を高温に加熱するためにＵＶランプ１１自体も比較的高温になる場合、ＵＶランプ１１を効果的に冷却することができる。また、ＵＶランプ１１の下面にフィルタ１７が直接接続されているので、そのフィルタ１７も冷却材流路１９を流れる冷却材２０により冷却することができる。そのため、ＵＶランプ１１から照射される紫外線によりフィルタ１７の温度が過剰に上昇するといった問題の発生を抑制できる。
【００３２】
図５は、図４に示した処理装置１におけるＵＶランプ１１の変形例を示す模式図である。図５を参照して、図４に示したＵＶランプ１１の変形例を説明する。
【００３３】
図５に示したＵＶランプ１１は、基本的には図４に示した処理装置１のＵＶランプ１１と同様の構成を備えるが、ＵＶランプ１１を冷却するための冷却部材の構成が異なる。具体的には、図４に示したＵＶランプ１１ではその内部に冷却材流路１９を形成し、当該冷却材流路１９の内部に冷却材２０を流通させていたが、図５に示したＵＶランプ１１では、ＵＶランプ１１の上部表面および側面上方を覆うように冷却部材２１を配置している。冷却部材２１としては、ＵＶランプ１１から熱を除去することができれば任意の部材を用いることができる。冷却部材２１として、たとえばペルチェ素子などを用いてもよいし、その内部に冷却材を流通させるような冷却ブロック、あるいは放熱フィンが形成された冷却部材などを用いてもよい。このような構成のＵＶランプ１１を処理装置に用いても、図４に示した処理装置１と同様の効果を得ることが出来る。
【００３４】
（実施の形態４）
図６は、本発明に従った気相反応成長装置の一例である処理装置の実施の形態４を示す断面模式図である。図６を参照して、本発明に従った処理装置の実施の形態４を説明する。
【００３５】
図６を参照して、処理装置１は基本的には図１に示した処理装置１と同様の構成を備えるが、ＵＶランプ１１およびヒータ９の出力を制御するためのパワー制御部材２９、３０、および測温部材２７、２８を備える点が異なる。具体的には、反応管２の上壁を貫通するとともに反応管２の内部に向かって屈曲して延びる保護管２３を形成する。当該保護管２３の先端部は、ＵＶランプ１１の下であって半導体基板７と平面的に重ならない領域に位置する。また、保護管２３の先端部は、たとえば半導体基板７が配置されるサセプタ５の表面近傍であって、半導体基板７と重ならない領域に配置されていてもよい。この場合、半導体基板７の温度をより正確に測定することができる。
【００３６】
保護管２３の内部の先端部には、ＵＶ吸収物質２５が配置されている。当該ＵＶ吸収物質２５としては、たとえば半導体基板７または形成される膜と同じ材質の部材を用いることが好ましい。そして、当該ＵＶ吸収物質２５に接触するように、測温部材２７が配置される。測温部材２７としては、たとえば熱電対を用いることができる。このようにすれば、紫外線が照射されたことにより加熱される半導体基板７または形成される膜の温度をＵＶ吸収物質２５を介してではあるが比較的正確に測定することができる。
【００３７】
測温部材２７は、導電線を介してパワー制御部材２９に接続されている。パワー制御部材２９は、ＵＶランプ１１と接続されている。パワー制御部材２９は、測温部材２７によって測定される温度データに基づいて、ＵＶランプ１１に供給される電力を制御することにより、ＵＶランプ１１から出射する紫外線の光量を調節する。たとえば、測温部材２７により測定される温度データの目標値（あるいは目標数値範囲）を予め設定しておき、実際に測定された温度データがその目標値より高ければＵＶランプ１１に供給する電力量を小さくし、一方、実際に測定された温度データがその目標値より低ければＵＶランプ１１に供給する電力量を大きくするといった制御を行なうことができる。
【００３８】
また、サセプタ５の下面には凹部が形成され、当該凹部の内部に測温部材２８が配置されている。測温部材２８としては熱電対を用いることができる。測温部材２８は、導電線を介してパワー制御部材３０と接続されている。パワー制御部材３０はヒータ９と接続されている。パワー制御部材３０は、測温部材２８からの温度の測定データに基づいて、ヒータ９に供給される電力を制御することにより、ヒータ９からの発熱量を調整する。たとえば、測温部材２８により測定される温度データの目標値（あるいは目標数値範囲）を予め設定しておき、実際に測定された温度データがその目標値より高ければヒータ９に供給する電力量を小さくし、一方、実際に測定された温度データがその目標値より低ければヒータ９に供給する電力量を大きくするといった制御を行なうことができる。
【００３９】
このような構成とすることにより、図１に示した処理装置と同様の効果を得ることが出来るとともに、半導体基板７の表面近傍の温度をより正確に制御することができる。このため、安定して高品質の膜を形成することが出来る。
【００４０】
また、図６に示した処理装置１を用いた成膜方法は、基本的には図２に示した成膜方法と同様であるが、成膜工程（Ｓ２０）において、パワー制御部材２９、３０によって上述のような制御が行なわれる。このため、成膜工程（Ｓ２０）における半導体基板７の表面での温度制御の精度を高めることが出来る。
【００４１】
図７は、図６に示した処理装置１の変形例を示す模式図である。図７を参照して、図６に示した処理装置１の変形例を説明する。
【００４２】
図７を参照して、処理装置１は基本的には図６に示した処理装置１と同様の構成を備えるが、図６の測温部材２７に対応する構成が異なる。具体的には、図７に示した処理装置１では、反応管２の底壁を貫通するように、石英ロッド３３が配置されている。石英ロッド３３の先端部は、半導体基板７の側方においてＵＶランプ１１に向かうように配置されている。石英ロッド３３には、光学的ＵＶ放射モニタ３１が接続されている。この光学的ＵＶ放射モニタ３１は、フィルタ１３を透過してきたランプ１１からの放射光の強度を測定することにより、半導体基板７の表面温度を模擬的に測定する。この光学的ＵＶ放射モニタ３１は、パワー制御部材２９に接続されている。パワー制御部材２９は、図６に示した処理装置１と同様にＵＶランプ１１に接続されている。パワー制御部材２９は、光学的ＵＶ放射モニタ３１からの出力に基づいて、ＵＶランプ１１に供給される電力量を調整する。このような構成の処理装置１によっても、図６に示した処理装置１と同様の効果を得ることが出来る。
【００４３】
（実施の形態５）
図８は、本発明に従った気相反応成長装置の一例である処理装置の実施の形態５を示す断面模式図である。図８を参照して、本発明に従った処理装置の実施の形態５を説明する。
【００４４】
図８を参照して、処理装置１は基本的には図１に示した処理装置１と同様の構成を備えるが、ＵＶランプ１１およびフィルタ１３が反応管２の上部および下部に配置されている点が異なる。具体的には、反応管２の外部において上部および下部にＵＶランプ１１が配置され、当該ＵＶランプ１１と反応管２との間にフィルタ１３がそれぞれ配置されている。
【００４５】
なお、フィルタ１３の代わりに実施の形態２に示すように、表面処理層１５を設けてもよい。また、反応管２の上部の波長規制部材および加熱部材は、実施の形態３に示す構成であってもよいし、反応管２の上部および下部の波長規制部材および加熱部材が実施の形態３に示す構成であってもよい。本実施の形態の処理装置１は、実施の形態４に示すパワー制御部材２９、３０、および測温部材２７、２８をさらに備えていてもよい。
【００４６】
また、図８に示した処理装置１を用いた成膜方法は、基本的には図２に示した成膜方法と同様であるが、成膜工程（Ｓ２０）において、半導体基板７の表面および裏面に波長が規制されたエネルギー線を照射することができる。このため、成膜工程（Ｓ２０）において、厚み方向における特性のばらつきを有する半導体基板７を選択的に加熱することが出来る。
【００４７】
半導体基板７が導電性である場合、半導体基板７においてキャリア濃度のばらつきが大きいため、赤外線領域のエネルギーの吸収率についてばらつきが大きくなる。したがって、本実施の形態における処理装置１および成膜方法において用いる半導体基板７は特に限定されないが、半導体基板の両面から選択的にあるいは全体的に加熱することができるため、化合物半導体基板が好適に用いられ、ＩＩＩ−Ｖ族化合物半導体基板がより好適に用いられ、ＧａＮ基板またはＧａＡｓ基板が最も好適に用いられる。
【００４８】
上述した実施の形態と一部重複する部分もあるが、この発明の実施の形態を羅列的に挙げて説明する。この発明に従った気相反応成長装置としての処理装置１は、基板保持部材としてのサセプタ５と、原料供給部材としてのガス供給部材１２と、加熱部材としてのＵＶランプ１１と、波長規制部材としてのフィルタ１３、１７または表面処理層１５とを備える。サセプタ５は、処理対象物である半導体基板７を保持する。ガス供給部材１２は、サセプタ５に保持された半導体基板７に膜を成長させるための原料ガスを供給する。ＵＶランプ１１は、サセプタ５に保持される半導体基板７にエネルギー線（紫外線）を照射することで表面を加熱する。波長規制部材（フィルタ１３、１７および表面処理層１５）は、半導体基板７に照射されるエネルギー線の波長を規制する。
【００４９】
この場合、フィルタ１３、１７および表面処理層１５によってエネルギー線の波長を規制することによって、半導体基板７または半導体基板７上に形成される膜におけるエネルギー線の吸収状態を任意に調整することができる。半導体基板７の任意の部分において吸収係数が大きくなるように波長規制部材（フィルタ１３、１７および表面処理層１５）によってエネルギー線の波長を調整することで、この部分に吸収されるエネルギー線の量を多くすることができる。すなわち、選択的に半導体基板７にエネルギー線を照射することができる。また、半導体基板７の特性のばらつきによる加熱のばらつきを抑制して、半導体基板７全体を均一に加熱することもできる。すなわち、本発明は半導体基板７に照射されるエネルギー線の波長を規制する波長規制部材を備えているので、半導体基板７の特性のばらつきによる加熱のばらつきを抑制することによって、半導体基板７について均一に加熱することと、半導体基板７の任意の部分を所望の温度になるように加熱することとができる。したがって、吸収される波長領域に部分的にばらつきを有する半導体基板７をこの吸収のばらつきによる加熱状態のばらつきを抑制して適切な状態で加熱することにより、形成される膜の膜質を改善することが可能になり、かつ膜質のばらつきを減少することができる。
【００５０】
上記処理装置１において好ましくは、加熱部材としてのＵＶランプ１１は、基板保持部材としてのサセプタ５に保持される半導体基板７の表面にエネルギー線紫外線）を照射することで表面を加熱し、波長規制部材（フィルタ１３、１７および表面処理層１５）は、半導体基板７の表面に照射されるエネルギー線の波長を規制する。
【００５１】
この場合、フィルタ１３によってエネルギー線としての紫外線の波長を規制することによって、半導体基板７の特性のばらつきによる加熱のばらつきを抑制して、半導体基板７の表面近傍（表面層）におけるエネルギー線の吸収状態を任意に調整することができる。たとえば、紫外線の波長を、半導体基板７の表面層あるいは半導体基板７表面に形成される膜での吸収係数が大きくなるように波長規制部材（フィルタ１３、１７および表面処理層１５）によって調整することで、半導体基板７の表面層または半導体基板７表面に形成される膜に吸収されるエネルギー線の割合（量）を多くすることができる。この結果、半導体基板７の表面層または形成される膜を選択的にエネルギー線によって加熱することができる。したがって、半導体基板７の厚み方向中央部や裏面側の温度上昇を抑制する一方で、半導体基板７の表面層または形成される膜を局所的に加熱することができる。このため、半導体基板７の表面層または形成される膜の温度を半導体基板７の融点近くの比較的高温にする一方で、半導体基板７の厚み方向中央部や裏面側の温度は当該高温より相対的に低い温度（半導体基板７の材料の融点より十分低い温度）にしておくことが可能になる。成膜条件として半導体基板を構成する材料の融点に近いような高温条件での成膜を行なう場合、上記特許文献１〜３の半導体基板の厚み全体を同じ条件で加熱する装置および方法では、温度条件のばらつきなどによって半導体基板の全体またはその一部が高温のため溶ける、または軟化する、といった問題があったが、本発明ではこの問題を抑制できる。かつ、上記特許文献１〜３では半導体基板を構成する材料の融点に近いような高温条件での成膜を安定して行なうことが難しかったという問題があったが、本発明では半導体基板７の表面においては高温条件下での成膜を行なうことができる。したがって、半導体基板の特性のばらつきによる加熱のばらつきを抑制するとともに半導体基板および半導体基板上に形成される膜について選択的に加熱することによって、成膜温度を高めることで形成される膜の結晶のマイグレーションを改善できるので形成される膜の膜質を改善することが可能になり、優れた膜質の膜を形成できる。
【００５２】
上記処理装置１において、波長規制部材（フィルタ１３、１７および表面処理層１５）は、半導体基板７の表面上に成長する膜に対するエネルギー線の吸収係数が５００ｃｍ-1以上となるように、エネルギー線の波長を規制するものであってもよい。
【００５３】
この場合、半導体基板７の表面上に成長する膜の比較的表面に近い領域で、エネルギー線がほとんど吸収されることになるので、当該膜の表面近傍の温度のみを効果的に上昇させることができる。たとえば、当該膜に照射されるエネルギー線の当該膜に対する吸収係数が５００ｃｍ-1である場合、膜の表面からの深さが１０μｍまでの領域でエネルギー線の約７０％が当該膜に吸収され、また、深さが２０μｍまでの領域でエネルギー線の約９０％が吸収されることになる。この結果、半導体基板の特性のばらつきによる加熱のばらつきを抑制し、かつ、半導体基板７の厚み方向中央部や裏面側など、半導体基板７自体の温度を過剰に上昇させることなく、実際に成膜反応が起きる領域（形成される膜の表面層）のみを高温にすることができる。
【００５４】
上記処理装置１において、半導体基板７はＧａＮ（窒化ガリウム）を含んでいてもよく、ガス供給部材１２は、原料ガスとして、ＡｌＧａＮ膜を成長させるために用いられるガス（たとえば、トリメチルアルミニウムやトリエチルアルミニウムなど）を半導体基板７の表面に対向する領域に供給してもよい。この場合、優れた膜質のＡｌＧａＮ膜を成長させるためには、成膜温度を高温にすることが効果的であることから、本発明が特に有効である。
【００５５】
上記処理装置１において、半導体基板７の表面に照射されるエネルギー線は、波長が４２０ｎｍ以下の成分を含むことが好ましい。この場合、形成される膜がＡｌＧａＮ膜である場合に、当該ＡｌＧａＮ膜に対するエネルギー線の吸収係数を十分大きくすることができるので、形成されるＡｌＧａＮ膜の表面近傍において照射されるエネルギー線の大部分を吸収させることができる。このため、たとえばＧａＮからなる半導体基板７自体の温度を過剰に高めることなく、ＡｌＧａＮ膜の表面近傍の温度を十分高くすることができる。かつ、半導体基板７の特性のばらつきによる加熱のばらつきを抑制できる。
【００５６】
上記処理装置１は、半導体基板７の表面の温度を測定する測温部材（測温部材２７、２８および光学的ＵＶ放射モニタ３１）をさらに備えていてもよい。この場合、エネルギー線（紫外線）が照射される部分の温度を測温部材によって測定できるので、当該エネルギー線の照射による半導体基板７、半導体基板７の表面、または半導体基板７表面上に形成される膜の表面の温度状態に合せてエネルギー線の照射強度などの条件（ＵＶランプ１１に供給される電力量など）を調整することが可能になる。また、当該エネルギー線が照射される部分の温度を測定できるので、当該測定温度が所定の温度範囲に入っているかどうかを確認することができる。このため、半導体基板７の表面での成膜温度を管理することが可能になり、結果的に形成される膜の膜質の品質管理を容易に行なうことが出来る。
【００５７】
上記処理装置１は、測温部材（測温部材２７、２８および光学的ＵＶ放射モニタ３１）によって測定される半導体基板７の温度データに基づいて、ＵＶランプ１１から照射されるエネルギー線（紫外線）の照射量を調整する制御部材（パワー制御部材２９、３０）をさらに備えていてもよい。この場合、パワー制御部材２９、３０によって、半導体基板７、半導体基板７の表面、あるいは形成される膜の表面、つまり成膜反応が起きている部分の温度が半導体基板７の特性のばらつきによる加熱のばらつきを抑制して所定の温度範囲に入るように、エネルギー線の照射量を調整することができる。したがって、形成される膜の膜質を安定して高品質なものとすることができる。
【００５８】
上記処理装置１は、基板保持部材側（サセプタ５側）から半導体基板７を加熱するための補助加熱部材（ヒータ９）をさらに備えている。この場合、半導体基板７の裏面側や厚み方向中央部などの温度を、半導体基板の７表面の成膜反応が起きる部分（エネルギー線が照射される部分）の温度より低い所定の温度に保つことが可能になる。この結果、半導体基板７自体の温度をある程度高めることにより、半導体基板７の特性のばらつきによる加熱のばらつきを抑制して、エネルギー線が照射される半導体基板７の表面層から半導体基板７の裏面側に向かう方向での温度勾配を小さくできる。したがって、半導体基板７の表面層から半導体基板７の裏面側への熱伝導の割合を小さくすることができるので、半導体基板７の表面層の温度条件を安定させることができる。この結果、形成される膜の膜質を高品質なものとすることができる。
【００５９】
上記処理装置１において好ましくは、基板保持部材としてのサセプタ５に保持される半導体基板７の表面および裏面にエネルギー線を照射することで表面および裏面を加熱し、波長規制部材としてのフィルタ１３、１７および表面処理層１５は、半導体基板７の表面および裏面に照射されるエネルギー線の波長を規制する。
【００６０】
この場合、半導体基板７の表面および裏面において波長が規制されたエネルギー線を照射できるので、半導体基板７の特性のばらつきによる加熱のばらつきを抑制して半導体基板７全体を加熱することもできる。また、必要に応じて半導体基板７の表面および裏面の少なくとも一方に波長が規制されたエネルギー線を照射することもできる。そのため、キャリア濃度などの特性のばらつきが大きい半導体基板７上に成膜を行なっても、半導体基板７の特性のばらつきによる加熱のばらつきが抑制されるので、半導体基板７に形成される膜の膜質のばらつきを抑制できる。
【００６１】
上記処理装置１において好ましくは、上記半導体基板７は、化合物半導体基板である。本発明者らは、鋭意研究の結果、化合物半導体基板のキャリア濃度にばらつきが大きいことを見出した。化合物半導体基板毎にキャリア濃度にばらつきがあったり、化合物半導体基板の面内においてキャリア濃度にばらつきがあっても、本発明では化合物半導体基板が吸収する赤外線領域の吸収率のばらつきを抑制してエネルギー線を照射できる。また、ばらつきの大きい半導体基板７の表面および裏面にエネルギー線を照射することによって、より半導体基板７毎および半導体基板７の面内においてより選択的にエネルギー線を照射できる。そのため、化合物半導体基板上に形成する膜を優れた膜質で、その膜質のばらつきを抑制できる。
【００６２】
上記処理装置１において、加熱部材としてＵＶランプ１１を用いる。この場合、入手が容易なＵＶランプを用いて本発明による処理装置１を比較的容易に構成することができる。なお、ＵＶランプ１１としては紫外線を放射することが出来れば任意の光源を用いることができる。
【００６３】
この発明に従った気相反応成長方法としての成膜方法は、処理対象物である半導体基板を準備する工程（Ｓ１０）と、成膜工程（Ｓ２０）とを備える。成膜工程（Ｓ２０）では、半導体基板７に波長が規制されたエネルギー線を照射しながら、半導体基板７上に膜を成長させるための原料ガスを供給する。
【００６４】
この場合、エネルギー線の波長を規制することで半導体基板７または半導体基板７上に形成される膜におけるエネルギー線の吸収状態を任意に調整することができるので、エネルギー線の照射により半導体基板７を選択的に加熱することができる。また、半導体基板７の特性のばらつきによる加熱のばらつきを抑制して、半導体基板７全体を均一に加熱することもできる。すなわち、本発明は波長が規制されたエネルギー線を半導体基板７に照射するので、半導体基板７の特性のばらつきによる加熱のばらつきを抑制することによって、半導体基板７について均一に加熱することと、半導体基板７の任意の部分を所望の温度になるように加熱することとができる。したがって、吸収される波長領域に部分的にばらつきを有する半導体基板７を加熱状態のばらつきを抑制して適切な状態で加熱することにより、形成される膜の膜質を改善することが可能になり、かつ膜質のばらつきを減少することができる。
【００６５】
上記成膜方法において好ましくは、成膜工程（Ｓ２０）では、半導体基板７の表面に波長が規制されたエネルギー線を照射しながら、半導体基板７の表面と対向する領域に、表面上に膜を成長させるための原料ガスを供給する。
【００６６】
この場合、エネルギー線（図１のＵＶランプ１１から出射する紫外線）の波長を規制することで半導体基板７の表面層または半導体基板７表面に形成される膜での吸収係数を大きくすることができるので、半導体基板７の表面層または半導体基板７表面に形成される膜の表面をエネルギー線の照射により効果的に加熱することができる。つまり、半導体基板７の厚み方向中央部や裏面側の温度上昇を抑制する一方で、半導体基板７の表面層または形成される膜の表面を局所的に加熱することができる。このため、半導体基板７の表面層または形成される膜の表面の温度を基板の融点に近いような比較的高温にする一方で、半導体基板７の厚み方向中央部や裏面側の温度は当該高温より相対的に低い温度にしておくことが可能になる。そのため、半導体基板７の特性のばらつきによる加熱のばらつきを抑制するとともに半導体基板７および半導体基板７上に形成される膜について選択的に加熱することによって、半導体基板７全体またはその一部が高温のため溶ける、または軟化する、といった問題の発生を抑制しつつ、成膜温度を高めることで、形成される膜の結晶のマイグレーションを改善できる。この結果、形成される膜の膜質を改善できる。
【００６７】
上記成膜方法では、成膜工程（Ｓ２０）において、半導体基板７の表面上に成長する膜に対するエネルギー線の吸収係数が５００ｃｍ-1以上となるように、エネルギー線の波長が規制されていてもよい。この場合、半導体基板７の特性のばらつきによる加熱のばらつきを抑制して、半導体基板７の表面上に成長する膜の比較的表面に近い領域で、エネルギー線がほとんど吸収されることになるので、当該膜の表面近傍の温度のみを効果的に上昇させることができる。エネルギー線の波長の規制には、図１に示すようなフィルタ１３などを用いることができる。
【００６８】
上記成膜方法では、半導体基板７はＧａＮを含んでいてもよく、原料ガスはＡｌＧａＮ膜を成長させるために用いられるガスであってもよい。この場合、優れた膜質のＡｌＧａＮ膜を成長させるためには、成膜温度を高温にすることが有効であることから、本発明が特に効果的である。
【００６９】
上記成膜方法において、波長が規制されたエネルギー線は、波長が４２０ｎｍ以下の成分を含んでいてもよい。また、エネルギー線のピーク波長（最も波長成分の強度が高くなっている波長）が４２０ｎｍ以下であってもよい。この場合、ＡｌＧａＮ膜に対するエネルギー線の吸収係数を十分大きくすることができるので、形成されるＡｌＧａＮ膜の表面近傍において、照射されるエネルギー線の大部分を吸収させることができる。このため、たとえばＧａＮからなる半導体基板７自体の温度を過剰に高めることなく、半導体基板７の特性のばらつきによる加熱のばらつきを抑制して、ＡｌＧａＮ膜の表面近傍の温度を十分高くすることができる。
【００７０】
上記成膜方法では、成膜工程（Ｓ２０）が、半導体基板７の温度を測定する測温工程（図６の測温部材２７、２８または図７の光学的ＵＶ放射モニタ３１を用いた温度測定工程）を含んでいてもよい。この場合、エネルギー線が照射される部分の温度を測温部材２７、２８などによって測定できるので、当該エネルギー線の照射による半導体基板７の表面（または半導体基板７表面上に形成される膜の表面）の温度状態に合せてエネルギー線の照射強度などの条件を調整することが可能になる。
【００７１】
上記成膜方法では、成膜工程（Ｓ２０）が、上記測温工程によって測定される温度データに基づいて、エネルギー線の照射量を調整する工程（パワー制御部材２９、３０によって測温部材２７、２８の測定データに基づいてＵＶランプへの電力投入量を制御する工程）を含んでいてもよい。この場合、半導体基板７、半導体基板７の表面、あるいは形成される膜の表面（つまり成膜反応が起きている部分）の温度が所定の温度範囲に入るように、エネルギー線の照射量を調整することができる。したがって、半導体基板７の特性のばらつきによる加熱のばらつきを抑制して、形成される膜の膜質を安定して高品質なものとすることができる。
【００７２】
上記成膜方法では、成膜工程（Ｓ２０）が、エネルギー線が照射される表面と反対側の裏面側から半導体基板７を加熱する補助加熱工程（ヒータ９により基板７を加熱する工程）を含んでいてもよい。この結果、補助加熱工程によって半導体基板７自体の温度をある程度高めることにより、エネルギー線が照射される半導体基板７の表面層から半導体基板７の裏面側に向かう方向での温度勾配を小さくできる。したがって、半導体基板７表面層の温度条件を安定させることができる。
【００７３】
上記成膜方法において好ましくは、成膜工程（Ｓ２０）では、半導体基板７の表面および裏面に波長が規制されたエネルギー線を照射しながら、半導体基板７の表面と対向する領域に、表面上に膜を成長させるための原料ガスを供給する。
【００７４】
この場合、半導体基板７の表面および裏面において波長が規制されたエネルギー線を照射できるので、半導体基板７の特性のばらつきによる加熱のばらつきを抑制して半導体基板７全体を加熱することもできる。そのため、キャリア濃度などの特性のばらつきが大きい半導体基板７上に成膜を行なっても、半導体基板７の特性のばらつきによる加熱のばらつきが抑制されるので、半導体基板７に形成される膜の膜質のばらつきを抑制できる。
【００７５】
上記成膜方法において好ましくは、準備する工程（Ｓ１０）では、半導体基板７として化合物半導体基板を準備する。上述したように、本発明者らは、鋭意研究の結果、化合物半導体基板のキャリア濃度にばらつきが大きいことを見出した。化合物半導体基板毎にキャリア濃度にばらつきがあったり、化合物半導体基板の面内においてキャリア濃度にばらつきがあっても、本発明では化合物半導体基板が吸収する赤外線領域の吸収率のばらつきを抑制してエネルギー線を照射できる。また、ばらつきの大きい半導体基板７の表面および裏面にエネルギー線を照射することによって、より半導体基板７毎および半導体基板７の面内においてより選択的にエネルギー線を照射できる。そのため、化合物半導体基板上に形成する膜を優れた膜質で、その膜質のばらつきを抑制できる。
【００７６】
上記成膜方法において、エネルギー線はＵＶランプ１１から出射する紫外線である。この場合、比較的入手が容易なＵＶランプ１１を用いて本発明による成膜方法を実施できる。
【００７７】
本実施の形態では、半導体基板７の表面側のみと、半導体基板７の表面および裏面とに、波長が規制されたエネルギー線を照射する処理装置１および成膜方法を例に挙げて説明したが、本発明は特にこれに限定されず、半導体基板７の裏面側のみであってもよく、波長が規制されたエネルギー線を照射する部分は半導体基板７の任意の部分である。
【００７８】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【産業上の利用可能性】
【００７９】
本発明は、比較的高温で成膜を行なう気相反応成長装置および気相反応成長方法において得に有利に適用される。
【図面の簡単な説明】
【００８０】
【図１】本発明に従った気相反応成長装置の一例である処理装置の実施の形態１を示す断面模式図である。
【図２】図１に示した処理装置を用いた成膜方法を説明するためのフローチャートである。
【図３】本発明に従った気相反応成長装置の一例である処理装置の実施の形態２を示す断面模式図である。
【図４】本発明に従った気相反応成長装置の一例である処理装置の実施の形態３を示す断面模式図である。
【図５】図４に示した処理装置におけるＵＶランプの変形例を示す模式図である。
【図６】本発明に従った気相反応成長装置の一例である処理装置の実施の形態４を示す断面模式図である。
【図７】図６に示した処理装置の変形例を示す模式図である。
【図８】本発明に従った気相反応成長装置の一例である処理装置の実施の形態５を示す断面模式図である。
【符号の説明】
【００８１】
１  処理装置、２  反応管、５  サセプタ、７  半導体基板、９  ヒータ、１１  ＵＶランプ、１２  ガス供給部材、１３，１７  フィルタ、１５  表面処理層、１９  冷却材流路、２０  冷却材、２１  冷却部材、２３  保護管、２５  ＵＶ吸収物質、２７，２８  測温部材、２９，３０  パワー制御部材、３１  光学的ＵＶ放射モニタ、３３  石英ロッド。
【図１】
2008205427.tif 000003
【図２】
2008205427.tif 000004
【図３】
2008205427.tif 000005
【図４】
2008205427.tif 000006
【図５】
2008205427.tif 000007
【図６】
2008205427.tif 000008
【図７】
2008205427.tif 000009
【図８】
2008205427.tif 000010